(57)【特許請求の範囲】
【請求項１】
接着剤組成物であって、
当該接着剤組成物は、ホットメルト接着剤とシリコーンヒドロゲルとを含み、前記ホットメルト接着剤は、ＰＵまたはＴＰＵであり、
ホットメルト接着剤とシリコーンヒドロゲルとの質量比は、１〜１０：１である、
ことを特徴とする接着剤組成物。
【請求項２】
ホットメルト接着剤とシリコーンヒドロゲルとの質量比は、１〜２：１である、
ことを特徴とする請求項１に記載の接着剤組成物。
【請求項３】
接着テープであって、
前記接着テープは、請求項１に記載の接着剤組成物が粘着されており、剥離紙を備え、厚さが０．０８〜０．１ｍｍである、
ことを特徴とする接着テープ。
【請求項４】
衣類製造における請求項１に記載の接着剤組成物の適用であって、
（１）接合すべき２枚の身頃の接合縁の２〜１５ｍｍの幅範囲内に接着剤を塗布するステップと、
（２）２枚の身頃を相対的に接近して接合し、平面熱プレス機を用いてまたはレーザで接着剤を照射して、２枚の身頃の生地を接着するステップと、を含む、
ことを特徴とする衣類製造における接着剤組成物の適用。
【請求項５】
前記２枚の身頃は、同じ材質の生地または異なる材質の生地である、
ことを特徴とする請求項４に記載の衣類製造における接着剤組成物の適用。
【請求項６】
前記身頃生地は、棉、毛材、絹または化学繊維成分の生地である、
ことを特徴とする請求項５に記載の衣類製造における接着剤組成物の適用。
【請求項７】
前記化学繊維成分は、ポリエステル、ナイロン、スパンデックス、アクリル、アラミド、ポリアミドを含む、
ことを特徴とする請求項６に記載の衣類製造における接着剤組成物の適用。
【請求項８】
ステップ（１）で金型とマットとをさらに使用し、接合すべき２枚の身頃を対応する金型とマット内に配置する、
ことを特徴とする請求項４に記載の衣類製造における接着剤組成物の適用。
【請求項９】
衣類製造における請求項３に記載の接着テープの適用であって、
（１）接合すべき２枚の身頃の接合縁の２〜１５ｍｍの幅範囲内に接着テープを貼り付け、剥離紙を剥がすステップと、
（２）２枚の身頃を相対的に接近して接合し、平面熱プレス機を用いてまたはレーザで接着剤を照射して、２枚の身頃の生地を接着するステップと、を含む、
ことを特徴とする衣類製造における接着テープの適用。
【発明の詳細な説明】
【技術分野】
【０００１】
本発明は、服装加工技術分野に関し、具体的に接着剤組成物および衣類製造におけるその適用に関する。
【背景技術】
【０００２】
現在、従来の衣類製造方法のほとんどは、伝統的なミシンの針縫製工程を使用して、衣服の前身頃、後身頃、袖、襟などの異なる部分の生地をそれぞれ縫製し、その後に全体を縫い合わせ、これらのいくつかの部分を縫い合わせて、既製服を製造した。このように、衣服の外観に縫糸が露出し、ひいては接続隙間が現れることが避けられないため、衣服の外観に影響を及ぼすことに加えて、洗浄擦りまたは異物の引っ掻きにより縫糸が部分的に折れ易く、これにより、衣服が縫糸から外れて開く現象を招く可能性があり、衣服の着用に大きく影響を及ぼす。また、針縫製中、縫製中における各針の穿刺により衣服の衣料の組織構造を永久的に破壊し、引裂抵抗を低下させ、衣服が身体に着用されると、四肢の揺動に伴って、パッチの縫い目が破裂し易くなる。最後に、服装の重ね合せスプライスは最大６層で、非常に厚く、平らにするのが容易ではなく、かつ、生地は皺になり易く、製品の平坦度及び美観度に影響を及ぼし、得られた既製服の重量は十分に軽くない。
【０００３】
人々の物質的な生活レベルの継続的な向上に伴い、着用衣服の美観性および実用性に対する要求もますます高くなっている。防水生地を使用して防水服装を製造する場合、防水の要求から、防水生地の接合箇所においてテープで防水生地の縫い目を接着し、熱風加熱方式でテープと防水生地とを接続し、このような操作方式は、防水服装のシームレスな接続を実現することができるが、現在、当該方式は、防水生地にのみ使用されており、他の生地、特に日常服装に常用される棉、毛材、絹、ナイロン、化学繊維などの生地の衣類製造に使用されていない。その主な原因としては、防水生地に既にラバーソールがあるため、比較的容易にテープで接着接続する。また、一般的な棉、毛材、絹、ナイロン、化学繊維などの生地は接着面が存在しないため、簡単にテープで直接に圧着接続することができず、この問題はずっと存在して克服されていないため、棉、毛材、絹、ナイロン、化学繊維などの常用生地に接着剤圧着方式で加工される服装は、これまでにも市場に見られていない。
【発明の概要】
【発明が解決しようとする課題】
【０００４】
本発明の目的は、接着剤組成物および衣類製造におけるその適用を提供することであり、当該接着剤組成物を用いて一般的な棉、毛材、絹、ナイロン、化学繊維などの生地を簡単にテープで直接に圧着接続し、適用範囲が広く、異なる衣料、特に四面弾編衣料に応じて任意の用途および形状の衣服を製造することができ、得られる衣服精度が０．１ｍｍであり、アイロンフリー、保形、美観、軽便、耐水洗性・耐洗濯機性を有し、かつ洗濯後で変形がない。
【課題を解決するための手段】
【０００５】
本発明は、以下の技術手段によって実現される。
【０００６】
接着剤組成物であって、ホットメルト接着剤とシリコーンヒドロゲルとを含み、前記ホットメルト接着剤はＰＵまたはＴＰＵである、接着剤組成物。
【０００７】
ホットメルト接着剤とシリコーンヒドロゲルとの質量比は、１〜１０：１であり、好ましくは１〜５：１であり、より好ましくは１〜２：１である。
【０００８】
接着テープであって、前記接着テープは、前記接着剤組成物が接着されており、剥離紙を備え、厚さが０．０８〜０．１ｍｍである接着テープ。
【０００９】
衣類製造における前記接着剤組成物の適用は、
（１）接合すべき２枚の身頃の接合縁の２〜１５ｍｍの幅範囲内に接着剤を塗布するステップと、
（２）２枚の身頃を相対的に接近して接合し、平面熱プレス機を用いてまたはレーザで接着剤を照射して、２枚の身頃の生地を接着するステップと、を含む。
【００１０】
前記２枚の身頃は、同じ材質の生地または異なる材質の生地である。
【００１１】
前記身頃生地は、棉、毛材、絹または化学繊維成分の生地である。
【００１２】
前記化学繊維成分は、ポリエステル、ナイロン、スパンデックス、アクリル、アラミド、ポリアミドを含む。
【００１３】
特に、ステップ（１）で金型とマットとをさらに使用し、接合すべき２枚の身頃を対応する金型とマット内に配置し、得られる完成品がより良好になって、より良好に保形できる。
【００１４】
衣類製造における前記接着テープの適用は、
（１）接合すべき２枚の身頃の接合縁の２〜１５ｍｍの幅範囲内に接着テープを貼り付け、剥離紙を剥がすステップと、
（２）２枚の身頃を相対的に接近して接合し、平面熱プレス機を用いてまたはレーザで接着剤を照射して、２枚の身頃の生地を接着するステップと、を含む。
【００１５】
前記２枚の身頃は、同じ材質の生地または異なる材質の生地である。
【００１６】
前記身頃生地は、棉、毛材、絹または化学繊維成分の生地である。
【００１７】
本発明の接着剤によれば、ＰＵまたはＴＰＵとシリコーンヒドロゲルとの協力作用により、一般的な棉、毛材、絹、ナイロン、化学繊維などの生地を簡単にテープで直接に圧着接続し、接続が確実で、衣料間の剥離強度が１５．９〜１６．６Ｎ／ｃｍであり、４０℃の水温で毎回４５分１０回以上水洗した後に層間剥離が見られず、かつ洗濯後の剥離強度が７〜１３Ｎ／ｃｍよりも大きく、はるかに国際規格の５．０Ｎ／ｃｍよりも大きく、得られる衣服精度が０．１ｍｍに制御されていることを保証でき、平坦性が良好で、移行が自然で、アイロンフリー、保形、柔軟性が良好で、耐水洗性・耐洗濯機性を有し、かつ洗濯後に変形がない。
【００１８】
さらに、レーザの集光スポットが小さく、加熱が集中し、調節が容易であるという利点を活用し、生地を比較的精確に裁断及び接合することができ、このような方式で接合された衣服精度をさらに０．１ｍｍに確保し、かつ、接続がより緊密で、接合効果がより良好である。
【発明の効果】
【００１９】
本発明の有利な作用効果は、下記の通りである。
【００２０】
１）本発明の接着剤組成物を使用することにより、一般的な棉、毛材、絹、ナイロン、化学繊維などの異なる生地を簡単にテープで直接に圧着接続することができ、ステップが簡単で、異なる種類の生地の滑らかな接合を実現し、接続が確実で、衣料間の剥離強度が１５．９〜１６．６Ｎ／ｃｍであり、４０℃の水温で毎回４５分１０回以上水洗した後に層間剥離が見られず、かつ洗濯後の剥離強度が７〜１３Ｎ／ｃｍよりも大きく、はるかに国際規格の５．０Ｎ／ｃｍよりも大きくなるため、従来技術とは異なる衣類製造効果を奏し、本発明で得られる衣服精度が０．１ｍｍに達し、平坦性が良好で、移行が自然で、アイロンフリー、保形、美観、柔軟性が良好で、耐水洗性・耐洗濯機性を有し、かつ洗濯後に変形がなく、一般的な棉、毛材、絹、ナイロン、化学繊維などの生地を簡単にテープで直接に圧着接続することができず、精度が０．１ｍｍに達し、平坦性が良好で、アイロンフリー、保形、耐水洗性・耐洗濯機性を有し、かつ洗濯後で変形がないという技術課題を解決した。
【００２１】
２）本発明の適用範囲が広く、異なる衣料、特に四面弾編衣料に応じて任意の用途および形状の衣服を製造することができ、従来のミシン縫製衣類製造技術を置き換えて、従来の多種多様な任意の衣料の衣服の製造に適用することができ、従来の縫糸無し衣類製造技術が防水生地で防水服装を製造することのみに適用可能であるという欠点を克服した。
【００２２】
３）本発明は、衣類製造をデバイスにより自動的に完成させることができ、基本的に人工の介入を必要としないため、自動化生産の実現に有利であり、大量の人力物質を節約し、衣類製造コストを効果的に低減し、経済的効果を高めることができる。
【図面の簡単な説明】
【００２３】
【図１】実施例１のスプライス概略図である。
【発明を実施するための形態】
【００２４】
以下は、本発明に対する更なる説明であり、本発明に対する限定ではない。
【００２５】
（実施例１）
衣類製造における接着テープの適用は、
（１）四面弾編衣料をレーザで適切な形状およびサイズの身頃に裁断するステップと、
（２）接合すべき２枚の身頃の接合縁の幅Ｗが７ｍｍの幅範囲内に、剥離紙付き厚さ０．０８ｍｍの接着テープをそれぞれ貼り付ける（図1に示すように）ステップであって、前記接着テープは、接着剤ＰＵとシリコーンヒドロゲルとが接着されており、接着剤ＰＵとシリコーンヒドロゲルとの質量比が１：１であるステップと、
（３）２枚の身頃を相対的に接近して接合し、平面熱プレス機により、温度を６００℃、時間を８Ｓ、圧力を３ｋｇ／ｃｍ２に制御し、２枚の身頃の生地を接着させるステップと、を含む。
【００２６】
本実施例で得られる衣服精度が０．１ｍｍに達し、耐水洗温度が９０℃以下で、衣料間の剥離強度が１６．３Ｎ／ｃｍであり、４０℃の水温で毎回４５分１０回以上水洗した後に層間剥離が見られず、かつ洗濯後の剥離強度が１４．３Ｎ／ｃｍであり、はるかに国際規格の５．０Ｎ／ｃｍよりも大きい。
【００２７】
対比例１：実施例１を参照すると、相違点は、接着剤がＰＵである、ということにある。
【００２８】
対比例２：実施例１を参照すると、相違点は、接着剤がシリコーンヒドロゲルである、ということにある。
【００２９】
実施例１と対比例１および２を比較して分かるように、本発明では、ＰＵとシリコーンヒドロゲルとの協力作用により、四面弾編衣料を簡単にテープで直接に圧着接続し、ステップが簡単で、滑らかな接合を実現し、接続がより確実で、得られる衣服精度が極限０．１ｍｍに達し、平坦性が良好で、移行がより自然で、アイロンフリー、保形、美観、柔軟性が良好で、耐水洗性・耐洗濯機性を有し、かつ洗濯後に変形がない。
【００３０】
（実施例２）
衣類製造における接着剤組成物の適用は、
（１）生地をレーザで適切な形状のサイズの身頃に裁断するステップと、
（２）接合すべき２枚の身頃（１枚は棉生地であり、もう１枚はナイロン生地である）の接合縁の２ｍｍの幅範囲内に接着剤をそれぞれ塗布するステップであって、前記接着剤がＴＰＵとシリコーンヒドロゲルであり、ＴＰＵとシリコーンヒドロゲルとの質量比が２：１であるステップと、
（３）２枚の身頃を相対的に接近して接合し、レーザで接着剤を照射し、２枚の身頃の
生地を接着させるステップと、を含む。
【００３１】
本実施例で得られる衣服精度が０．１ｍｍに達し、耐水洗温度が９０℃以下で、衣料間の剥離強度が１６．６Ｎ／ｃｍ、４０℃の水温で毎回４５分１０回以上水洗した後に層間剥離が見られず、かつ洗濯後の剥離強度１４．５Ｎ／ｃｍであり、はるかに国際規格の５．０Ｎ／ｃｍよりも大きい。
【００３２】
対比例３：実施例２を参照すると、相違点は、接着剤がＴＰＵである、ということにある。
【００３３】
対比例４：実施例２を参照すると、相違点は、接着剤がシリコーンヒドロゲルである、ということにある。
【００３４】
実施例２と対比例３および４を比較して分かるように、本発明では、ＴＰＵとシリコーンヒドロゲルとの協力作用により、棉生地とナイロン生地とを簡単にテープで直接に圧着接続し、ステップが簡単で、滑らかな接合を実現し、接続がより確実で、得られる衣服精度が極限０．１ｍｍに達し、平坦性が良好で、移行が自然で、手触りが柔らかく、アイロンフリー、保形、美観、柔軟性が良好で、耐水洗性・耐洗濯機性を有し、かつ洗濯後に変形がない。
【００３５】
（実施例３）
実施例１を参照すると、相違点は、ステップ（２）で金型とマットとをさらに使用し、接合すべき２枚の身頃を対応する金型とマット内に配置する、ということにあり、得られる完成品がより良好になって、より良好に保形できる。
【００３６】
（実施例４）
実施例３を参照すると、相違点は、ステップ（２）の２枚の身頃のうちの１枚が毛材であり、もう１枚が絹である、ということにある。
【００３７】
本実施例で得られる衣服精度が０．１ｍｍに達し、耐水洗温度が９０℃以下で、衣料間の剥離強度が１６．０Ｎ／ｃｍであり、４０℃の水温で毎回４５分１０回以上水洗した後に層間剥離が見られず、かつ洗濯後の剥離強度が１３．５Ｎ／ｃｍである。はるかに国際規格の５．０Ｎ／ｃｍよりも大きい。
【００３８】
以上の説明では、本発明の接着剤を使用して、一般的な棉、毛材、絹、ナイロン、化学繊維などの異なる生地を簡単にテープで直接に圧着接続することができ、ステップが簡単で、かつ異なる種類の生地の滑らかな接合を実現し、接続が確実で、衣料間の剥離強度が１５．９〜１６．６Ｎ／ｃｍであり、４０℃の水温で毎回４５分１０回以上水洗した後に層間剥離が見られず、かつ洗濯後の剥離強度が７〜１３Ｎ／ｃｍよりも大きく、はるかに国際規格の５．０Ｎ／ｃｍよりも大きいため、従来技術とは異なる衣類製造効果を奏し、本発明で得られる衣服精度が０．１ｍｍに達し、平坦性が良好で、移行が自然で、アイロンフリー、保形、美観、柔軟性が良好で、耐水洗性・耐洗濯機性を有し、かつ洗濯後に変形がない。
【００３９】
上記実施例は、本発明の好ましい実施形態であるが、本発明の実施形態は、上記実施例に限定されず、本発明の精神実質および原理から逸脱することなく成される他の任意の変更、修飾、代替、組合、簡素化は何れも同等の置換方式であり、全て本発明の保護範囲内に含まれる。
【００４０】
（付記）
（付記１）
接着剤組成物であって、
当該接着剤組成物は、ホットメルト接着剤とシリコーンヒドロゲルとを含み、前記ホットメルト接着剤は、ＰＵまたはＴＰＵである、
ことを特徴とする接着剤組成物。
【００４１】
（付記２）
ホットメルト接着剤とシリコーンヒドロゲルとの質量比は、１〜１０：１である、
ことを特徴とする付記１に記載の接着剤組成物。
【００４２】
（付記３）
ホットメルト接着剤とシリコーンヒドロゲルとの質量比は、１〜２：１である、
ことを特徴とする付記２に記載の接着剤組成物。
【００４３】
（付記４）
接着テープであって、
前記接着テープは、付記１に記載の接着剤組成物が粘着されており、剥離紙を備え、厚さが０．０８〜０．１ｍｍである、
ことを特徴とする接着テープ。
【００４４】
（付記５）
衣類製造における付記１に記載の接着剤組成物の適用であって、
（１）接合すべき２枚の身頃の接合縁の２〜１５ｍｍの幅範囲内に接着剤を塗布するステップと、
（２）２枚の身頃を相対的に接近して接合し、平面熱プレス機を用いてまたはレーザで接着剤を照射して、２枚の身頃の生地を接着するステップと、を含む、
ことを特徴とする衣類製造における接着剤組成物の適用。
【００４５】
（付記６）
前記２枚の身頃は、同じ材質の生地または異なる材質の生地である、
ことを特徴とする付記５に記載の衣類製造における接着剤組成物の適用。
【００４６】
（付記７）
前記身頃生地は、棉、毛材、絹または化学繊維成分の生地である、
ことを特徴とする付記６に記載の衣類製造における接着剤組成物の適用。
【００４７】
（付記８）
前記化学繊維成分は、ポリエステル、ナイロン、スパンデックス、アクリル、アラミド、ポリアミドを含む、
ことを特徴とする付記７に記載の衣類製造における接着剤組成物の適用。
【００４８】
（付記９）
ステップ（１）で金型とマットとをさらに使用し、接合すべき２枚の身頃を対応する金型とマット内に配置する、
ことを特徴とする付記５に記載の衣類製造における接着剤組成物の適用。
【００４９】
（付記１０）
衣類製造における付記４に記載の接着テープの適用であって、
（１）接合すべき２枚の身頃の接合縁の２〜１５ｍｍの幅範囲内に接着テープを貼り付け、剥離紙を剥がすステップと、
（２）２枚の身頃を相対的に接近して接合し、平面熱プレス機を用いてまたはレーザで接着剤を照射して、２枚の身頃の生地を接着するステップと、を含む、
ことを特徴とする衣類製造における接着テープの適用。
【図１】
0006957062.tif 000002